(57)【要約】  本発明は、血小板および細胞の付着をいずれも抑制することができる、医療器具上に配置される硬化膜を形成するために用いられる組成物および硬化膜付き医療器具を提供する。本発明の組成物は、医療器具上に配置される硬化膜を形成するために用いられる組成物であって、式（１）で表される化合物を含む、組成物である。2020153270.tif 000020
2020153270.tif 000002
【特許請求の範囲】
【請求項１】
医療器具上に配置される硬化膜を形成するために用いられる組成物であって、
式（１）で表される化合物を含む、組成物。
【化１】
2020153270.tif 000018
式（１）中、Ｒ１およびＲ２は、それぞれ独立に、水素原子またはアルキル基を表す。Ｒ３は、水素原子または１価の置換基を表す。Ｒ１ＡおよびＲ１Ｂは、それぞれ独立に、酸素原子または−ＮＲ１０１−を表す。Ｒ１０１は、水素原子またはアルキル基を表す。Ｌ１およびＬ３は、それぞれ独立に、−ＮＨ−ＣＯＯ−＊１で表されるウレタン結合を含み、エーテル結合を含んでいてもよい脂肪族炭化水素基を表す。Ｘは、窒素原子または＞ＣＲ１０２−を表す。Ｒ１０２は、水素原子または１価の置換基を表す。
なお、前記Ｌ１で表される脂肪族炭化水素基中のウレタン結合は、＊１がＸ側となるように結合されている。また、前記Ｌ３で表される脂肪族炭化水素基中のウレタン結合は、＊１がＸ側となるように結合されている。
【請求項２】
Ｒ３がアルキル基である、請求項１に記載の組成物。
【請求項３】
Ｒ３が炭素数４以下のアルキル基である、請求項１または２に記載の組成物。
【請求項４】
Ｒ１ＡおよびＲ１Ｂが、酸素原子である、請求項１〜３のいずれか１項に記載の組成物。
【請求項５】
Ｘが窒素原子である、請求項１〜４のいずれか１項に記載の組成物。
【請求項６】
前記式（１）で表される化合物が、式（１−１）〜式（１−３）で表される化合物からなる群から選択される１種である、請求項１〜５のいずれか１項に記載の組成物。
【化２】
2020153270.tif 000019
【請求項７】
医療器具と、前記医療器具上に配置された請求項１〜６のいずれか１項に記載の組成物を用いて形成された硬化膜とを有する、硬化膜付き医療器具。
【請求項８】
前記硬化膜が抗血栓性膜である、請求項７に記載の硬化膜付き医療器具。
【発明の詳細な説明】
【技術分野】
【０００１】
本発明は、組成物および硬化膜付き医療器具に関する。
【背景技術】
【０００２】
カテーテル、留置針、ガイドワイヤー、ステント、内視鏡、カニューレ、および、注射器などの多くの医療器具は、一般的に、その外表面に各種コーティング（塗膜）が施されている。このようなコーティングが施されることにより、医療器具を体内に容易に挿入できる、または、体内からの体液のドレナージを容易に行うことができる、などの効果が得られる。【０００３】
例えば、特許文献１においては、アクリルアミド系官能基を多数有する多官能重合性化合物を含む親水性コーティング配合物が開示されており、良好な耐摩耗性を有する強固で均一なコーティングを提供できる旨が述べられている。なお、特許文献１の実施例欄においては、多官能重合性化合物（ＰＥＧ（polyethylene glycol）１５００ジアクリルアミド）が具体的に用いられている。
【先行技術文献】
【特許文献】
【０００４】
【特許文献１】特表２０１１―５１３５６６号公報
【発明の概要】
【発明が解決しようとする課題】
【０００５】
一方で、上記のような各種医療器具に施される塗膜（コーティング）においては、特許文献１に記載されるような耐摩耗性以外に、様々な特性が求められる。
例えば、抗血栓性が求められるが、そのためには、血小板、タンパク質、および細胞の付着が抑制されることが必要である。【０００６】
そこで、本発明は、血小板、タンパク質、および細胞の付着をいずれも抑制することができる、医療器具上に配置される硬化膜を形成するために用いられる組成物および硬化膜付き医療器具を提供することを課題とする。
【課題を解決するための手段】
【０００７】
本発明者らは、上記課題を解決すべく鋭意検討を重ねた結果、後述する式（１）で表される化合物を含む組成物によれば、上記課題を解決できることを知得し、本発明を完成させた。【０００８】
すなわち、本発明は以下の［１］〜［８］である。
［１］  医療器具上に配置される硬化膜を形成するために用いられる組成物であって、
後述する式（１）で表される化合物を含む、組成物。
［２］  Ｒ３がアルキル基である、上記［１］に記載の組成物。
［３］  Ｒ３が炭素数４以下のアルキル基である、上記［１］または［２］に記載の組成物。
［４］  Ｒ１ＡおよびＲ１Ｂが、酸素原子である、上記［１］〜［３］のいずれかに記載の組成物。
［５］  Ｘが窒素原子である、上記［１］〜［４］のいずれかに記載の組成物。
［６］  上記式（１）で表される化合物が、後述する式（１−１）〜式（１−３）で表される化合物からなる群から選択される１種である、上記［１］〜［５］のいずれかに記載の組成物。
［７］  医療器具と、上記医療器具上に配置された上記［１］〜［６］のいずれかに記載の組成物を用いて形成された硬化膜とを有する、硬化膜付き医療器具。
［８］  上記硬化膜が抗血栓性膜である、上記［７］に記載の硬化膜付き医療器具。
【発明の効果】
【０００９】
本発明によれば、血小板および細胞の付着をいずれも抑制することができる、医療器具上に配置される硬化膜を形成するために用いられる組成物および硬化膜付き医療器具を提供できる。
【発明を実施するための形態】
【００１０】
本明細書において、「〜」を用いて表される範囲には、「〜」の両端を含むものとする。例えば、「Ａ〜Ｂ」と表される範囲には、ＡおよびＢを含む。
【００１１】
本明細書において、固形分とは、溶媒成分を除いた組成物に含まれる成分を意図し、その性状が液状であっても固形分として計算する。
【００１２】
本発明の硬化膜付き医療器具が、血小板、タンパク質、および細胞の付着をいずれも抑制することができることのメカニズムは明らかではないが、おおよそ以下のとおりである。
血小板の粘着や各種細胞の接着は、部材表面に吸着された生体組織液中のタンパク質を介して行われている。また、吸着によってタンパク質の構造が変化し、各種細胞が足場として認識しうる細胞接着部位が露出することによって細胞の接着が可能となることが知られている。本発明の特性（メカニズム）は、硬化膜中の化合物（１）に由来する構造が、血漿中のタンパク質が表面に吸着することを抑制している、または、吸着したタンパク質の構造変化を抑制していることに起因していると考えられる。
【００１３】
［医療器具上に配置される硬化膜を形成するために用いられる組成物］
本発明の医療器具上に配置される硬化膜は、後述する式（１）で表される化合物（以下「化合物（１）」という場合がある。）を含む組成物（以下「本発明の硬化膜形成用組成物」という場合がある。）を用いて形成される硬化膜である。
【００１４】
〈式（１）で表される化合物〉
式（１）で表される化合物〔化合物（１）〕について説明する。
【００１５】
【化１】
2020153270.tif 000003
【００１６】
式（１）中、各記号の意味は以下のとおりである。
Ｒ１およびＲ２は、それぞれ独立に、水素原子またはアルキル基を表し、水素原子または炭素数４以下のアルキル基であることが好ましく、水素原子、メチル基、エチル基、プロピル基、またはプロパン−２−イル基であることがより好ましく、水素原子またはメチル基であることがさらに好ましく、メチル基であることがいっそう好ましい。
【００１７】
Ｒ３は、水素原子または１価の置換基を表し、水素原子、アルキル基、アリール基、または下記式（２）で表される基であることが好ましく、水素原子、アルキル基、フェニル基、または下記式（２）で表される基であることがより好ましく、アルキル基であることがさらに好ましく、炭素数４以下のアルキル基であることがいっそう好ましい。炭素数４以下のアルキル基の例は、メチル基、エチル基、プロピル基、およびプロパン−２−イル基であるが、これらに限定されるものではなく、炭素数４以下のアルキル基としては、エチル基またはメチル基が好ましく、メチル基がより好ましい。
【００１８】
【化２】
2020153270.tif 000004
【００１９】
式（２）中の各記号の意味は以下のとおりである。
式（２）中、Ｒ５は、水素原子またはアルキル基を表し、水素原子または炭素数４以下のアルキル基であることが好ましく、水素原子、メチル基、エチル基、プロピル基、またはプロパン−２−イル基であることがより好ましく、水素原子またはメチル基であることがさらに好ましい。
【００２０】
式（２）中、Ｒ１Ｃは、酸素原子または−ＮＲ１０３−を表す。Ｒ１０３は、水素原子またはアルキル基を表し、水素原子または炭素数４以下のアルキル基であることが好ましく、水素原子、メチル基、エチル基、プロピル基、またはプロパン−２−イル基であることがより好ましく、水素原子またはメチル基であることがさらに好ましく、水素原子であることがいっそう好ましい。Ｒ１Ｃは、酸素原子（−Ｏ−）または−ＮＨ−であることが好ましく、酸素原子（−Ｏ−）であることがより好ましい。
【００２１】
式（２）中、Ｌ５は、−ＮＨ−ＣＯＯ−＊２で表されるウレタン結合を含み、エーテル結合を含んでいてもよい脂肪族炭化水素基を表し、＊２−（ＣＨ２）ｌ−ＯＣＯ−ＮＨ−〔（ＣＨ２）ｊ−Ｏ〕ｋ−（ＣＨ２）ｉ−であることが好ましい。ここで、ｉ、ｊおよびｌは、それぞれ独立に、１以上の整数であり、１〜３の整数であることが好ましく、２または３であることがより好ましい。ｋは０以上の整数であり、０〜３の整数であることが好ましく、０または１であることがより好ましい。
なお、上記Ｌ５で表される上記脂肪族炭化水素基中の上記ウレタン結合は、＊２がＸ側となるように配置されている。
【００２２】
式（１）中の各記号の意味は以下のとおりである。
Ｒ１ＡおよびＲ１Ｂは、それぞれ独立に、酸素原子または−ＮＲ１０１−を表す。
Ｒ１０１は、水素原子またはアルキル基を表し、水素原子または炭素数４以下のアルキル基であることが好ましく、水素原子、メチル基、エチル基、プロピル基、またはプロパン−２−イル基であることがより好ましく、水素原子またはメチル基であることがさらに好ましい。
Ｒ１ＡおよびＲ１Ｂは、それぞれ独立に、酸素原子（−Ｏ−）または−ＮＨ−であることが好ましく、酸素原子（−Ｏ−）であることがより好ましい。
【００２３】
Ｌ１およびＬ３は、それぞれ独立に、−ＮＨ−ＣＯＯ−＊１で表されるウレタン結合を含み、エーテル結合を含んでいてもよい脂肪族炭化水素基を表す。
Ｌ１は−（ＣＨ２）ｐ−〔Ｏ−（ＣＨ２）ｒ〕ｔ−ＮＨ−ＣＯＯ−（ＣＨ２）ｖ−＊２であることが好ましい。＊２側が、Ｘと結合する。ここで、ｐ、ｒおよびｖは、それぞれ独立に、１以上の整数であり、１〜３の整数であることが好ましく、２または３であることがより好ましい。ｔは０以上の整数であり、０〜３の整数であることが好ましく、０または１であることがより好ましい。
Ｌ２は＊３−（ＣＨ２）ｗ−ＯＣＯ−ＮＨ−〔（ＣＨ２）ｓ−Ｏ〕ｕ−（ＣＨ２）ｑ−であることが好ましい。＊３側がＸと結合する。ここで、ｑ、ｓおよびｗは、それぞれ独立に、１以上の整数であり、１〜３の整数であることが好ましく、２または３であることがより好ましい。ｕは０以上の整数であり、０〜３の整数であることが好ましく、０または１であることがより好ましい。
なお、Ｌ１で表される脂肪族炭化水素基中のウレタン結合は、＊２がＸ側となるように配置されている。また、Ｌ３で表される脂肪族炭化水素基中のウレタン結合は、＊３がＸ側となるように配置されている。
【００２４】
Ｘは、窒素原子または＞ＣＲ１０２−を表し、窒素原子であることが好ましい。
Ｒ１０２は、水素原子または１価の置換基を表し、水素原子またはアルキル基であることが好ましく、水素原子または炭素数４以下のアルキル基であることがより好ましく、水素原子、メチル基、エチル基、プロピル基、またはプロパン−２−イル基であることがさらに好ましく、水素原子またはメチル基であることがいっそう好ましい。
なお、＞ＣＲ１０２−とは、以下の式（Ｙ）で表される基である。式（Ｙ）中、＊は結合位置を表す。
【００２５】
【化３】
2020153270.tif 000005
【００２６】
《式（１）で表される化合物の具体例》
化合物（１）の具体例としては、式（１−１）で表される化合物（以下「化合物（１−１）」という場合がある。）、式（１−２）で表される化合物（以下「化合物（１−２）」という場合がある。）、式（１−３）で表される化合物（以下「化合物（１−３）」という場合がある。）、式（１−４）で表される化合物（以下「化合物（１−４）」という場合がある。）、式（１−５）で表される化合物（以下「化合物（１−５）」という場合がある。）、および式（１−６）で表される化合物（以下「化合物（１−６）」という場合がある。）が挙げられるが、これらに限定されるものではない。
【００２７】
【化４】
2020153270.tif 000006
【００２８】
【化５】
2020153270.tif 000007
【００２９】
【化６】
2020153270.tif 000008
【００３０】
【化７】
2020153270.tif 000009
【００３１】
《式（１）で表される化合物の好ましい例》
本発明の硬化膜形成用組成物が含む化合物（１）としては、化合物（１−１）、化合物（１−２）および化合物（１−３）からなる群から選択される少なくとも１種が好ましい。
本発明の硬化膜形成用組成物が含む化合物（１）が化合物（１−１）、化合物（１−２）および化合物（１−３）からなる群から選択される少なくとも１種であると、血小板および線維芽細胞の付着がより抑制されたものとなる。
【００３２】
《式（１）で表される化合物の含有量》
硬化膜形成用組成物中の式（１）で表される化合物の含有量は、特に限定されないが、本発明の硬化膜形成用組成物の固形分の合計質量に対して、５０質量％以上であることが好ましく、７５質量％以上であることがより好ましく、８５質量％以上であることがさらに好ましく、９５質量％以上であることがいっそう好ましい。
本発明の硬化膜形成用組成物中の式（１）で表される化合物の含有量の上限は、特に限定されないが、本発明の硬化膜形成用組成物の固形分の合計質量に対して、通常、１００質量％未満であることが好ましく、９９．９質量％以下であることがより好ましい。
【００３３】
《化合物（１）の合成方法》
化合物（１）は、従来公知の方法によって、容易に合成することができる。
【００３４】
〈化合物（１）以外の成分〉
本発明の硬化膜形成用組成物は、本発明の作用効果を妨げない限り、上述した化合物（１）以外に、化合物（１）以外の他のモノマー、界面活性剤、重合開始剤、重合禁止剤および溶媒など、化合物（１）以外の成分をさらに含んでもよい。
【００３５】
《化合物（１）以外の他のモノマー》
本発明の硬化膜形成用組成物では、硬化膜の力学物性（引張強度や耐摩耗性など）を調整する目的で、市販の単官能モノマーおよび／または多官能モノマーを、式（１）で表される化合物と併用してもよい。
本発明の硬化膜形成用組成物が化合物（１）以外の他のモノマーを含む場合の、本発明の硬化膜形成用組成物中の化合物（１）以外の他のモノマーの含有量は、特に限定されないが、本発明の硬化膜形成用組成物の固形分の合計質量に対して、０質量％超４０質量％以下であることが好ましい。なお、化合物（１）以外の他のモノマーの含有量が０質量％であるとは、本発明の硬化膜形成用組成物が化合物（１）以外の他のモノマーを含まないことを意味する。
【００３６】
《界面活性剤》
本発明の硬化膜形成用組成物には、硬化膜形成用組成物の基材への濡れ性やレベリング性を調整するために、市販の界面活性剤を添加してもよい。
本発明の硬化膜形成用組成物が界面活性剤を含む場合の、本発明の硬化膜形成用組成物中の界面活性剤の含有量は、特に限定されないが、本発明の硬化膜形成用組成物の固形分の合計質量に対して、０質量％超３質量％以下であることが好ましい。なお、界面活性剤の含有量が０質量％であるとは、本発明の硬化膜形成用組成物が界面活性剤を含まないことを意味する。
【００３７】
《重合開始剤》
重合開始剤は、特に限定されないが、例えば、光ラジカル重合開始剤、光カチオン重合開始剤および光アニオン重合開始剤などの光重合開始剤、ならびに熱ラジカル重合開始剤および熱カチオン重合開始剤などの熱重合開始剤が挙げられる。
本発明の硬化膜形成用組成物が重合開始剤を含む場合の、本発明の硬化膜形成用組成物中の重合開始剤の含有量は、特に限定されないが、本発明の硬化膜形成用組成物の固形分の合計質量に対して、０．１質量％〜１０質量％であることが好ましく、０．５質量％〜８質量％であることがより好ましく、１質量％〜５質量％であることがさらに好ましい。
【００３８】
《重合禁止剤》
本発明の硬化膜形成用組成物には、化合物（１）および硬化膜形成用組成物の保存安定性を持たせるために、市販の重合禁止剤を添加してもよい。
本発明の硬化膜形成用組成物が重合禁止剤を含む場合の、本発明の硬化膜形成用組成物中の重合禁止剤の含有量は、特に限定されないが、本発明の硬化膜形成用組成物の固形分の合計質量に対して、０．０００５質量％〜１質量％であることが好ましい。
【００３９】
《溶媒》
溶媒は、特に限定されないが、アルコール、ケトンまたはこれらの混合溶媒が好ましく、炭素数３以下のアルコール、炭素数４以下のケトンまたはこれらの混合溶媒がより好ましく、メタノールまたはアセトンがさらに好ましい。
【００４０】
硬化膜形成用組成物が溶媒を含む場合の硬化膜形成用組成物中の溶媒の含有量は、特に限定されないが、硬化膜形成用組成物の１０質量％〜９５質量％であることが好ましく、３０質量％〜９０質量％であることがより好ましく、５０質量％〜８０質量％であることがさらに好ましい。
【００４１】
［硬化膜付き医療器具］
本発明の硬化膜付き医療器具（以下「本発明の医療器具」という場合がある。）は、医療器具と、医療器具上に配置された、本発明の硬化膜形成用組成物を用いて形成された硬化膜とを有する。
【００４２】
〈医療器具〉
医療器具は、特に限定されないが、人工心肺、人工腎臓、人工血管、人工弁、血液透析膜、カテーテル、血液フィルター、血液保存パック、血小板保存パック、血液回路、留置針、ガイドワイヤー、ステント、内視鏡、カニューレ、および、人工臓器などが挙げられる。
【００４３】
〈硬化膜〉
硬化膜は、医療器具上に配置された、本発明の硬化膜形成用組成物を用いて形成された膜である。
医療器具上に硬化膜を配置する方法は、特に限定されないが、本発明の硬化膜形成用組成物を医療器具の表面（血液、体液または組織液と接触しうる面をいう）に配置して、医療器具の表面に硬化膜前駆体膜を形成し、これを硬化させる方法が挙げられる。
【００４４】
本発明の硬化膜形成用組成物を医療器具の表面に配置する方法は、特に限定されないが、バーコーター、スピンコーティング、ディッピング、またはペインティングなどによる方法が挙げられる。
医療器具の表面は、本発明の硬化膜形成用組成物を配置する前に、プラズマ処理、またはオゾン処理などの表面処理が施されていてもよい。また、医療器具の表面は、コーティングされていてもよい。
【００４５】
医療器具の表面に形成した硬化膜前駆体膜を硬化させて硬化膜を形成する方法は、特に限定されないが、光照射または加熱によることが好ましく、光照射によることがより好ましい。特に、医療器具の材料が耐熱性の低い材料である場合には、光照射により硬化させることが好ましい。光照射は、可視光線、紫外線、電子線、またはガンマ線など、適宜選択すればよい。
硬化膜の厚みは、特に限定されないが、０．０５μｍ〜５００μｍであることが好ましく、０．１μｍ〜１００μｍであることがより好ましく、１μｍ〜５０μｍであることがさらに好ましい。
【００４６】
硬化膜は抗血栓性膜であることが好ましい。
本発明の医療器具上に形成された硬化膜は、血小板、タンパク質、および細胞の付着が抑制されているため、血栓が形成されにくい。
【実施例】
【００４７】
［実施例１］
〈評価用サンプルの製造〉
以下に記載する方法により、評価用サンプル（以下「サンプル１」という場合がある。）を製造した。【００４８】
１．化合物（１−１）の合成
Ｎ−メチルジエタノールアミン（１０ｇ、８３．９ｍｍｏｌ）およびテトラヒドロフラン（５０ｍＬ）を混合した。この混合液に、メタクリル酸２−イソシアナトエチル（２７．３４ｇ、１１７６ｍｍｏｌ）をテトラヒドロフラン（５０ｍＬ）に希釈した溶液を滴下した。さらに、ネオスタンＵ６００（５３８ｍｇ；日東化成社製）をテトラヒドロフラン（１０ｍＬ）に希釈した溶液を発熱に注意しながら、滴下し、室温で１２時間撹拌した。この反応の式は以下に示すとおりである。反応溶液を減圧濃縮し、得られた粗生成物をシリカゲルカラムクロマトグラフィー（溶出液：酢酸エチル〜酢酸エチル：メタノール＝４：１）に供することで精製し、式（１−１）で表される化合物〔化合物（１−１）〕（３０ｇ、収率８３％）を得た。１Ｈ  ＮＭＲ（Nuclear Magnetic Resonance）にて、目的物であることを確認した。
1H NMR (メタノール−ｄ４, 400MHz) δ: 1.93 (6H, s), 2.35 (3H,s), 2.71 (4H, t), 3.39 (4H, t), 4.10-4.19 (8H, m), 5.62 (2H, s), 6.12 (2H, s).【００４９】
【化８】
2020153270.tif 000010
【００５０】
なお、化合物（１−１）の合成法としては、下記の条件でも同様に合成できる。
Ｎ−メチルジエタノールアミン（７ｇ、５８．７ｍｍｏｌ）、テトラヒドロフラン（１００ｍＬ）、およびメタクリル酸２−イソシアナトエチル（１９．６ｇ、１２６ｍｍｏｌ）を混合し、室温で２４時間撹拌した。反応溶液を減圧濃縮し、得られた粗生成物をシリカゲルカラムクロマトグラフィー（溶出液：酢酸エチル〜酢酸エチル：メタノール＝９：１）に供することで精製し、式（１−１）で表される化合物（本明細書において「化合物１−１」という）（２１ｇ、収率８５％）を得た。【００５１】
２．硬化膜形成用組成物の調製
合成した化合物（１−１）（重合禁止剤として、４ＯＨ−ＴＥＭＰＯ（４−ヒドロキシ−２，２，６，６−テトラメチルピペリジン−１−オキシル）を３０質量ｐｐｍ含む）と、重合開始剤と、溶媒とを、表１に示す配合量で配合して、硬化膜形成用組成物（以下「硬化膜形成用組成物１」という場合がある。）を調製した。【００５２】
【化９】
2020153270.tif 000011
【００５３】
３．硬化膜の作製
調製した硬化膜形成用組成物１を、バーコーターを用いて、乾燥後に厚さ３μｍとなるようにクリアランスを調整して、ＰＥＴ（ポリエチレンテレフタレート）フィルム（コスモシャインＡ４３００，東洋紡社製；両面易接着処理）上に塗布し、乾燥させて、硬化膜前駆体膜を形成した。
その後、紫外線露光機（ＥＣＳ−４０１Ｇ，アイグラフィック社製；光源は高圧水銀ランプ）を用いて、２Ｊ／ｃｍ２の露光量となるように硬化膜前駆体膜を露光し、ＰＥＴフィルム上に硬化膜を作製した。【００５４】
〈付着性の評価〉
１．血小板付着性
製造した評価用サンプル（サンプル１）と、対照試料としてのＰＥＴフィルム（ＤＩＡＦＯＩＬ  Ｔ１００Ｅ１２５、三菱樹脂株式会社製）とを用いて、血小板の粘着実験を行った。クエン酸ナトリウムで抗凝固したヒト全血から多血小板血漿と少血小板血漿とを遠心分離によって回収し、多血小板血漿を少血小板血漿で希釈することにより４×１０７ｃｅｌｌｓ／ｍＬの血小板懸濁液を調整した。続いて、試料表面と血小板懸濁液とを３７℃、６０分間接触させた後、リン酸緩衝溶液で２回リンスし、粘着した血小板を１％グルタルアルデヒド溶液で固定化した。固定化した試料はリン酸緩衝溶液にて１０分、リン酸緩衝溶液：水＝１：１にて８分、水にて８分、さらに水でもう一度８分浸漬させて洗浄し、室温で風乾した。その後、試料表面１×１０４μｍ２に付着した血小板数を電子顕微鏡で観察し、血小板粘着数を計測した。
ＰＥＴフィルム（対照試料）に付着した血小板の総数を１００％とした場合の、サンプル１における血小板の相対数を算出し、血小板付着性を以下の基準に従って評価した。
Ａ・・・３％以下
Ｂ・・・３％超５％以下
Ｃ・・・５％超２０％以下
Ｄ・・・２０％超【００５５】
２．線維芽細胞付着性
製造した細胞付着用シート（サンプル１）と、対照試料としてのＰＥＴフィルム（ＤＩＡＦＯＩＬ  Ｔ１００Ｅ１２５、三菱樹脂株式会社製）とを評価用基板として用いて、線維芽細胞の接着試験を行った。上記基板の表面をリン酸緩衝生理食塩水により洗浄した後、ウシ胎児血清を１０％添加して調製したＤＭＥＭ／Ｆ１２培地（ダルベッコ改変イーグル培地とハムＦ−１２培地の１：１混合培地）に３７℃で６０分間浸漬させて馴化した。その後、上記の培地に懸濁した正常ヒト皮膚線維芽細胞（ＮＨＤＦ）を各試料に対して１ｃｍ２あたり１×１０４個の密度となるように播種し、３７℃、６０分間接触させた。続いて、基板をリン酸緩衝溶液で２回リンスし、基板に接着した細胞を４％パラホルムアルデヒド溶液で固定した。細胞の核をＤＡＰＩ（４’，６−ジアミジノ−２−フェニルインドール）、アクチン骨格をファロイジン抗体でそれぞれ染色して、蛍光顕微鏡を用いて付着細胞数の計測を行った。
ＰＥＴフィルム（対照試料）に付着した線維芽細胞の総数を１００％とした場合の、サンプル１における線維芽細胞の相対数を算出し、血小板付着性を以下の基準に従って評価した。
Ａ・・・３％以下
Ｂ・・・３％超５％以下
Ｃ・・・５％超２０％以下
Ｄ・・・２０％超【００５６】
［実施例２］
〈評価用サンプルの製造〉
式（１−２）で表される化合物〔化合物（１−２）〕を合成し、表１に示す組成で硬化膜形成用組成物（以下「硬化膜形成用組成物２」という場合がある。）を調製した。
硬化膜形成用組成物２を用いて、実施例１と同様にして、評価用サンプル（以下「サンプル２」という場合がある。）を製造した。【００５７】
【化１０】
2020153270.tif 000012
【００５８】
〈付着性の評価〉
製造した評価用サンプル（サンプル２）を用いて、実施例１と同様にして血小板および細胞〔正常ヒト皮膚線維芽細胞（ＮＨＤＦ）〕の付着性を評価した。評価結果を表２に示す。【００５９】
［実施例３］
〈評価用サンプルの製造〉
式（１−３）で表される化合物〔化合物（１−３）〕を合成し、表１に示す組成で硬化膜形成用組成物（以下「硬化膜形成用組成物３」という場合がある。）を調製した。
硬化膜形成用組成物３を用いて、実施例１と同様にして、評価用サンプル（以下「サンプル３」という場合がある。）を製造した。【００６０】
【化１１】
2020153270.tif 000013
【００６１】
〈付着性の評価〉
製造した評価用サンプル（サンプル３）を用いて、実施例１と同様にして血小板および細胞〔正常ヒト皮膚線維芽細胞（ＮＨＤＦ）〕の付着性を評価した。評価結果を表２に示す。【００６２】
［比較例１］
〈評価用サンプルの製造〉
式（Ａ）で表される化合物（以下「化合物Ａ」という場合がある。）を合成し、表１に示す組成で硬化膜形成用組成物（以下「硬化膜形成用組成物４」という場合がある。）を調製した。
硬化膜形成用組成物４を用いて、実施例１と同様にして、評価用サンプル（以下「サンプル４」という場合がある。）を製造した。【００６３】
【化１２】
2020153270.tif 000014
【００６４】
〈付着性の評価〉
製造した評価用サンプル（サンプル４）を用いて、実施例１と同様にして血小板および細胞〔正常ヒト皮膚線維芽細胞（ＮＨＤＦ）〕の付着性を評価した。評価結果を表２に示す。【００６５】
［比較例２］
ＰＥＴ（ポリエチレンテレフタレート）フィルム（ＤＩＡＦＯＩＬ  Ｔ１００Ｅ１２５、三菱樹脂株式会社製）を評価用サンプル（以下「サンプル５」という場合がある。）として用いて、実施例１と同様にして血小板および細胞〔正常ヒト皮膚線維芽細胞（ＮＨＤＦ）〕の付着性を評価した。評価結果を表２に示す。【００６６】
【表１】
2020153270.tif 000015
【００６７】
表１中、重合開始剤の欄のＰＩ−１は光重合開始剤（下記式で表される化合物）を表し、Ｉｒｇ１１７３は光重合開始剤（Ｏｍｎｉｒａｄ  １１７３，ＩＧＭ  Ｒｅｓｉｎｓ社製）を表す。【００６８】
【化１３】
2020153270.tif 000016
【００６９】
ＰＩ−１は、国際公開第２０１７／０１８１４６号の［０１０５］〜［０１１０］に記載の方法を参考にして合成したものを用いた。【００７０】
【表２】
2020153270.tif 000017
【００７１】
実施例１〜３の評価用サンプルは血小板および細胞の付着がよく抑制されていた。
なかでも、実施例１の評価用サンプルは血小板および細胞の付着がいずれもよりよく抑制されていた。
【国際調査報告】
2020153270.tif 000021
2020153270.tif 000022
2020153270.tif 000023
2020153270.tif 000024